АРБОЛИТОВАЯ СМЕСЬ
WOOD CEMENT MIXTURE

Изобретение относится к промышленности строительных материалов, в частности к производству изделий (плит, блоков) из древесно-цементных композиций, используемых преимущественно в малоэтажном строительстве.
3
Известна арболитовая смесь, содержащая, кг/м: цемент 310; древесную дробленку 140; известь 19; хлорид кальция 6; раствор пенообразователя 190 [1]. Такая смесь содержит большое количество дорогостоящих вяжущих (цемент, известь).
Задача изобретения состоит в сокращении расхода вяжущих.
Технический результат достигается тем, что арболитовая смесь, содержащая цемент, древесную дробленку, дополнительно включает мочевиноформальдегидную смолу и суперпластификатор С-3 при следующем соотношении компонентов, мас.%: цемент 25-29; древесная дробленка 69,0-72,0; мочевиноформальдегидная смола 1,0-1,5; суперпластификатор С-3 1,0-1,5, причем водоцементное отношение составляет 0,8-1,0.
Составы арболитовой смеси приведены в таблице.
Таблица
Компоненты
Содержание, мас.%
состав №1
состав №2
состав №3
Портландцемент
29,0
-
-
Шлакопортландцемент
-
27,0
-
Белый цемент
-
-
25,0
Древесная дробленка
69,0
70,5
72,0
Мочевиноформальдегидная смола
1,0
1,25
1,5
Суперпластификатор С-3
1,0
1,25
1,5
Водоцементное отношение
0,8
0,9
1,0
Арболитовую смесь приготовляют следующим образом.
Цемент смешивают с водой с добавлением мочевиноформальдегидной смолы и суперпластификатора С-3. В приготовленное цементное тесто вводят древесную дробленку, предварительно просеянную через сетку №5. Из смесителя приготовленную смесь равномерно распределяют по площади предварительно смазанных маслом металлических форм и оставляют до затвердевания. Затем готовые изделия извлекают из форм и транспортируют на склад. Прочность изделий, полученных из арболитовой смеси, и возрасте 28 сут составит не менее 2 МПа.
Источники информации:
1. Патент РФ №2177926, 2000.